(57)【要約】  本発明は、無機材料の脱落等が抑制されたフィラー含有樹脂膜、前記フィラー含有樹脂膜の製造に用いることが可能な樹脂組成物、前記フィラー含有樹脂膜の製造方法を提供することを目的とする。本発明のフィラー含有樹脂膜は、フッ化ビニリデンと、式（１）で表わされる化合物（式（１）において、Ｒ1、Ｒ2、Ｒ3は、それぞれ独立に水素原子、塩素原子または炭素数１〜５のアルキル基であり、Ｘ'は、主鎖が原子数１〜１９で構成される分子量４７２以下の原子団である。）とを共重合して得られるフッ化ビニリデン系共重合体、および絶縁性無機フィラーを含み、該樹脂膜は、前記フッ化ビニリデン系共重合体、絶縁性無機フィラー、および有機溶媒を含む樹脂組成物を、基材上に塗布・乾燥することにより製造される。2014002936.tif 000015
2014002936.tif 000002
【特許請求の範囲】
【請求項１】
フッ化ビニリデンと、下記式（１）で表わされる化合物とを共重合して得られるフッ化ビニリデン系共重合体、絶縁性無機フィラー、および有機溶媒を含む樹脂組成物。
【化１】
2014002936.tif 000009
（式（１）において、Ｒ1、Ｒ2、Ｒ3は、それぞれ独立に水素原子、塩素原子または炭素数１〜５のアルキル基であり、Ｘ'は、主鎖が原子数１〜１９で構成される分子量４７２以下の原子団である。）
【請求項２】
前記式（１）で表わされる化合物が、下記式（２）で表わされる化合物である請求項１に記載の樹脂組成物。
【化２】
2014002936.tif 000010
（式（２）において、Ｒ1、Ｒ2、Ｒ3は、それぞれ独立に水素原子、塩素原子または炭素数１〜５のアルキル基であり、Ｘ'''は、主鎖が原子数１〜１８で構成される分子量４５６以下の原子団である。）
【請求項３】
フッ化ビニリデンと、下記式（１）で表わされる化合物とを共重合して得られるフッ化ビニリデン系共重合体、および絶縁性無機フィラーを含む非水電解質二次電池用フィラー含有樹脂膜。
【化３】
2014002936.tif 000011
（式（１）において、Ｒ1、Ｒ2、Ｒ3は、それぞれ独立に水素原子、塩素原子または炭素数１〜５のアルキル基であり、Ｘ'は、主鎖が原子数１〜１９で構成される分子量４７２以下の原子団である。）
【請求項４】
前記式（１）で表わされる化合物が、下記式（２）で表わされる化合物である請求項３に記載の非水電解質二次電池用フィラー含有樹脂膜。
【化４】
2014002936.tif 000012
（式（２）において、Ｒ1、Ｒ2、Ｒ3は、それぞれ独立に水素原子、塩素原子または炭素数１〜５のアルキル基であり、Ｘ'''は、主鎖が原子数１〜１８で構成される分子量４５６以下の原子団である。）
【請求項５】
フッ化ビニリデンと、下記式（１）で表わされる化合物とを共重合して得られるフッ化ビニリデン系共重合体、絶縁性無機フィラー、および有機溶媒を含む樹脂組成物を、基材上に塗布・乾燥することを特徴とする非水電解質二次電池用フィラー含有樹脂膜の製造方法。
【化５】
2014002936.tif 000013
（式（１）において、Ｒ1、Ｒ2、Ｒ3は、それぞれ独立に水素原子、塩素原子または炭素数１〜５のアルキル基であり、Ｘ'は、主鎖が原子数１〜１９で構成される分子量４７２以下の原子団である。）
【請求項６】
前記式（１）で表わされる化合物が、下記式（２）で表わされる化合物である請求項５に記載の非水電解質二次電池用フィラー含有樹脂膜の製造方法。
【化６】
2014002936.tif 000014
（式（２）において、Ｒ1、Ｒ2、Ｒ3は、それぞれ独立に水素原子、塩素原子または炭素数１〜５のアルキル基であり、Ｘ'''は、主鎖が原子数１〜１８で構成される分子量４５６以下の原子団である。）
【請求項７】
前記基材が、電極またはセパレータである請求項５または６に記載の非水電解質二次電池用フィラー含有樹脂膜の製造方法。
【発明の詳細な説明】
【技術分野】
【０００１】
本発明は、樹脂組成物、非水電解質二次電池用フィラー含有樹脂膜、および非水電解質二次電池用フィラー含有樹脂膜の製造方法に関する。
【背景技術】
【０００２】
近年電子技術の発展はめざましく、各種の機器が小型化、軽量化されている。この電子機器の小型化、軽量化と相まって、その電源となる電池の小型化、軽量化が求められている。小さい容積および質量で大きなエネルギーを得ることができる電池として、リチウムを用いた非水電解質二次電池が用いられている。また、非水電解質二次電池を、ハイブリッドカー、電気自動車等の動力源として用いることも提案されており、実用化が始まっている。【０００３】
非水電解質二次電池は通常、正極と負極とを有し、この間に、正極と負極とを絶縁する為のセパレータが配置されている。非水電解質二次電池に用いられるセパレータとしては、従来ポリオレフィン系高分子の多孔膜が用いられていた。【０００４】
非水電解質二次電池では、セパレータを介してイオン（リチウムイオン二次電池の場合にはリチウムイオン（Ｌｉ+））が正極と負極との間を移動することにより、充電、放電が可能となる。このため、イオンの自由な移動を妨げないことがセパレータには求められており、セパレータとしては複数の微細な孔を有する多孔膜が用いられている。【０００５】
また、セパレータには、所謂シャットダウン機能が求められている。シャットダウン機能とは、電池内部で微細な短絡が発生した場合に、当該部分の孔を塞ぐことによりイオンの移動を妨げ、当該部分の電池機能を失わせることにより、非水電解質二次電池の安全性を向上させる機能である。なお、ポリオレフィン系高分子の多孔膜においては、シャットダウン機能は、電池内部で微細な短絡が生じた場合に、その部分の温度が上昇する為に当該部分が溶解し、孔が閉じることにより達成している。【０００６】
しかしながら、瞬間的に発生する発熱によって、電池温度が１５０℃を超えた場合等は、セパレータが急激に収縮し、正極と負極との短絡部位が拡大する場合がある。この場合には、電池温度は数百℃以上に達することがあり、非水電解質二次電池の安全性の面で問題となっていた。【０００７】
高温時の非水電解質二次電池の安全性を高めるために、無機材料を含む多孔膜を、ポリオレフィン系高分子の多孔膜等の従来のセパレータと、正極または負極との間に設けることが提案されている。【０００８】
例えば、特定のαアルミナを、絶縁性を有する無機酸化物多孔膜を形成する際に用いることが提案されている（例えば、特許文献１参照）。特許文献１では、αアルミナと、バインダーと、溶剤から構成される無機酸化物スラリーを、電極またはセパレータ上に塗布し、スラリーを乾燥することにより、無機酸化物多孔膜を形成することが提案されている。また、特許文献１では、バインダーとして、ポリフッ化ビニリデン（ＰＶＤＦ）を始めとする多くの樹脂が例示されていた。【０００９】
特許文献１に記載された発明の主な目的はリチウムイオン二次電池用途として、リチウムイオン導電性の観点から最適な空隙率を持った、均一性の高く、熱的に安定な無機酸化物多孔体を提供することであった。【００１０】
しかしながら、無機材料を含む多孔膜を構成するバインダー樹脂と、無機材料との接着性についての検討は未だ充分ではなかった。
【先行技術文献】
【特許文献】
【００１１】
【特許文献１】特開２０１２−４１０３号公報
【発明の概要】
【発明が解決しようとする課題】
【００１２】
従来のセパレータと、正極または負極との間に、無機材料を含む多孔膜を設ける際には、無機材料が剥がれないことが求められる。【００１３】
しかしながら、従来無機材料と共に用いられていたポリフッ化ビニリデン等の樹脂では、無機材料との接着性が不充分であった。【００１４】
本発明は、無機材料の脱落等が抑制されたフィラー含有樹脂膜を提供することを目的とする。【００１５】
また、本発明は、前記フィラー含有樹脂膜の製造に用いることが可能な樹脂組成物、前記フィラー含有樹脂膜の製造方法を提供することを目的とする。
【課題を解決するための手段】
【００１６】
本発明者らは上記課題を達成するために、鋭意研究を重ねた結果、特定のフッ化ビニリデン系共重合体を用いることにより、上記課題を解決することができることを見出し、本発明を完成させた。【００１７】
すなわち、本発明の樹脂組成物は、フッ化ビニリデンと、下記式（１）で表わされる化合物とを共重合して得られるフッ化ビニリデン系共重合体、絶縁性無機フィラー、および有機溶媒を含む。【００１８】
本発明の非水電解質二次電池用フィラー含有樹脂膜は、フッ化ビニリデンと、下記式（１）で表わされる化合物とを共重合して得られるフッ化ビニリデン系共重合体、および絶縁性無機フィラーを含む。【００１９】
本発明の非水電解質二次電池用フィラー含有樹脂膜の製造方法は、フッ化ビニリデンと、下記式（１）で表わされる化合物とを共重合して得られるフッ化ビニリデン系共重合体、絶縁性無機フィラー、および有機溶媒を含む樹脂組成物を、基材上に塗布・乾燥することを特徴とする。【００２０】
【化１】
2014002936.tif 000003
（式（１）において、Ｒ1、Ｒ2、Ｒ3は、それぞれ独立に水素原子、塩素原子または炭素数１〜５のアルキル基であり、Ｘ'は、主鎖が原子数１〜１９で構成される分子量４７２以下の原子団である。）
前記基材が、電極またはセパレータであることが好ましい。【００２１】
また、本発明では、前記式（１）で表わされる化合物が、下記式（２）で表わされる化合物であることが好ましい。【００２２】
【化２】
2014002936.tif 000004
（式（２）において、Ｒ1、Ｒ2、Ｒ3は、それぞれ独立に水素原子、塩素原子または炭素数１〜５のアルキル基であり、Ｘ'''は、主鎖が原子数１〜１８で構成される分子量４５６以下の原子団である。）
【発明の効果】
【００２３】
本発明の樹脂組成物を用いて製造した非水電解質二次電池用フィラー含有樹脂膜は、充分な通気度を有しているため、イオンが正極と負極との間を移動することを妨げることが無く、該樹脂膜は絶縁性無機フィラーが充分な強度でフッ化ビニリデン系共重合体と接着しているため、絶縁性無機フィラーの脱落が抑制される。
【図面の簡単な説明】
【００２４】
【図１】本発明のフィラー含有樹脂膜を有する非水系電解質二次電池の構造を示す断面模式図である。
【図２】本発明の実施例３で得られた、ラミネートセルのサイクル試験の結果を示す図である。
【発明を実施するための形態】
【００２５】
次に本発明について具体的に説明する。
【００２６】
本発明の樹脂組成物は、フッ化ビニリデンと、下記式（１）で表わされる化合物とを共重合して得られるフッ化ビニリデン系共重合体、絶縁性無機フィラー、および有機溶媒を含む。
【００２７】
〔フッ化ビニリデン系共重合体〕
本発明に用いられるフッ化ビニリデン系共重合体は、フッ化ビニリデンと、下記式（１）で表わされる化合物とを共重合して得られる。
【００２８】
【化３】
2014002936.tif 000005
（式（１）において、Ｒ1、Ｒ2、Ｒ3は、それぞれ独立に水素原子、塩素原子または炭素数１〜５のアルキル基であり、Ｘ'は、主鎖が原子数１〜１９で構成される分子量４７２以下の原子団である。）
本発明に用いられるフッ化ビニリデン系共重合体は、フッ化ビニリデン由来の構成単位と、前記式（１）で表わされる化合物由来の構成単位とを有する重合体である。また、さらに他のモノマーに由来する構成単位を有していてもよい。
【００２９】
本発明に用いられるフッ化ビニリデン系共重合体は、前記式（１）で表わされる化合物由来の構成単位を有するため、接着性に優れる。前記式（１）で表わされる化合物としては、下記式（２）で表わされる化合物が好ましい。前記式（１）で表される化合物を用いたフッ化ビニリデン系共重合体は、接着性官能基として機能するカルボキシル基がフッ化ビニリデンポリマー主鎖からスペーサーを介して存在するため、カルボキシル基の配置の自由度が高い。そのため、該官能基がその接着性付与能力を発揮しやすい配置を取ることが容易であり、無機フィラーとの接着性に優れると本発明者は推定した。また、前記式（１）で表わされる化合物は、カルボキシル基以外にもカルボニル基を有する。該カルボニル基は、金属原子に配位することが可能であるため、該化合物を用いて得られたフッ化ビニリデン系共重合体は、金属や金属酸化物等との接着性に特に優れると本発明者らは推定した。
【００３０】
【化４】
2014002936.tif 000006
（式（２）において、Ｒ1、Ｒ2、Ｒ3は、それぞれ独立に水素原子、塩素原子または炭素数１〜５のアルキル基であり、Ｘ'''は、主鎖が原子数１〜１８で構成される分子量４５６以下の原子団である。）
前記式（１）、（２）において、前記Ｒ1、Ｒ2、Ｒ3は、それぞれ独立に水素原子、塩素原子または炭素数１〜５のアルキル基であるが、重合反応性の観点から、特にＲ1、Ｒ2は立体障害の小さな置換基であることが望まれ、水素または炭素数１〜３のアルキル基が好ましく、水素またはメチル基であることがより好ましい。
【００３１】
前記式（１）において、前記Ｘ'で表わされる原子団の分子量は４７２以下であるが、１７２以下であることが好ましい。また、前記Ｘ'で表わされる原子団の分子量の下限としては特に限定はないが、通常はＸ'が‐ＣＨ2‐の態様、すなわち分子量としては１４である。
【００３２】
さらに、前記式（２）において、前記Ｘ'''で表わされる原子団の分子量は４５６以下であるが、１５６以下であることが好ましい。また、前記Ｘ'''で表わされる原子団の分子量の下限としては特に限定はないが、通常はＸ'''が‐ＣＨ2‐の態様、すなわち分子量としては１４である。
【００３３】
前記Ｘ'またはＸ'''で表わされる原子団の分子量が前述の範囲であると、重合性の観点から好ましい。
【００３４】
前記式（１）において、前記Ｘ'で表わされる原子団としては、主鎖が原子数１〜１９で構成され、原子数１〜１４で構成されることが好ましく、１〜９で構成されることがより好ましい。
【００３５】
また、前記式（２）において、前記Ｘ'''で表わされる原子団としては、主鎖が原子数１〜１８で構成され、原子数１〜１３で構成されることが好ましく、１〜８で構成されることがより好ましい。
【００３６】
主鎖の原子数が前記範囲内であると、重合性の観点から好ましい。
【００３７】
なお、前記式（１）および（２）において、主鎖の原子数とは、Ｘ'またはＸ'''の右側に記載されたカルボキシル基と、左側に記載された基（Ｒ1Ｒ2Ｃ＝ＣＲ3−ＣＯ−、［式（１）］）、（Ｒ1Ｒ2Ｃ＝ＣＲ3−ＣＯＯ−、［式（２）］）とを、最も少ない原子数で結ぶ鎖の、骨格部分の原子数を意味する。
【００３８】
なお、実施例で用いたアクリロイロキシエチルコハク酸（２−Ａｃｒｙｌｏｘｙｅｔｈｙｌ  ｓｕｃｃｉｎａｔｅ）（ＡＥＳ）、カルボキシエチルアクリレート（２−Ｃａｒｂｏｘｙｅｔｈｙｌ  ａｃｒｙｌａｔｅ）（ＣＥＡ）の主鎖の原子数は以下の通りである。
【００３９】
ＡＥＳは、式（１）で表わされる化合物、式（２）で表わされる化合物に相当する。式（１）で表わされる化合物がＡＥＳである場合には、Ｘ'で表わされる原子団は‐ＯＣＨ2ＣＨ2Ｏ‐（ＣＯ）‐ＣＨ2ＣＨ2‐である。該原子団の主鎖の原子数は、該直鎖の骨格部分の原子数である。すなわち、カルボニル基を構成する酸素原子や、メチレン基を構成する水素原子は主鎖の原子数としては数えない。すなわち、該直鎖の骨格部分は‐ＯＣＣＯ‐Ｃ‐ＣＣ‐であり、その原子数は７である。同様に式（２）で表わされる化合物がＡＥＳである場合には、Ｘ'''で表わされる原子団の主鎖は原子数が６である。
【００４０】
ＣＥＡは、式（１）で表わされる化合物、式（２）で表わされる化合物に相当する。式（１）で表わされる化合物がＣＥＡである場合には、Ｘ'で表わされる原子団の主鎖は原子数が３であり、式（２）で表わされる化合物がＣＥＡである場合には、Ｘ'''で表わされる原子団の主鎖は原子数が２である。
【００４１】
また、アクリロイロキシエチルフタル酸の主鎖の原子数は、以下の通りである。アクリロイロキシエチルフタル酸は、下記式（Ｂ）で表わされる化合物であり、式（１）で表わされる化合物、式（２）で表わされる化合物に相当する。式（１）で表わされる化合物がアクリロイロキシエチルフタル酸である場合には、Ｘ'で表わされる原子団は下記式（Ｂ'）で表わされる。該原子団の主鎖の原子数は、該原子団に結合するカルボキシル基と左側に記載された基（ＣＨ2＝ＣＨ−ＣＯ−）とを最も少ない原子数で結ぶ鎖の骨格部分の原子数である。すなわち、下記式（Ｂ'）では、カルボキシル基と左側に記載された基（ＣＨ2＝ＣＨ−ＣＯ−）とを結ぶ鎖の骨格部分の原子数としては式（Ｂ'−１）で表わされる原子数７、または（Ｂ'−２）で表わされる原子数１１が考えられるが、この場合には主鎖の原子数とはより原子数の小さい７である。同様に式（２）で表わされる化合物がアクリロイロキシエチルフタル酸である場合には、Ｘ'''で表わされる原子団の主鎖は原子数が６である。
【００４２】
また、カルボキシル基を複数有する化合物の場合には主鎖の原子数は、以下の通りである。例えば、カルボキシル基を複数有する化合物においては、それぞれのカルボキシル基に対して、前記左側に記載された基と、カルボキシル基とを、最も少ない原子数で結ぶ鎖が存在するが、その中で最も骨格部分の原子数が小さい値を、主鎖の原子数とする。すなわち、カルボキシル基を２個有する化合物においては、各カルボキシル基（以下、便宜上カルボキシル基Ａ、カルボキシル基Ｂとする）において、左側に記載された基と、カルボキシル基とを最も少ない原子数で結ぶ鎖が存在するが、例えば左側に記載された基と、カルボキシル基Ａとを最も少ない原子数で結ぶ鎖の骨格部分の原子数が３であり、左側に記載された基と、カルボキシル基Ｂとを最も少ない原子数で結ぶ鎖の骨格部分の原子数が６である場合には、該化合物において主鎖の原子数は３である。具体例として、下記式（Ｃ）で表わされる化合物について説明する。下記式（Ｃ）で表わされる化合物は、式（１）で表わされる化合物、式（２）で表わされる化合物に相当する。式（Ｃ）で表わされる化合物はカルボキシル基を２個有している。式（１）で表わされる化合物が、式（Ｃ）で表わされる化合物である場合には、左側に記載された基（ＣＨ2＝ＣＨ−ＣＯ−）とカルボキシル基とを最も少ない原子数で結ぶ鎖の骨格部分の原子数としては、（Ｃ−１）で表わされる原子５、（Ｃ−２）で表わされる原子数７が考えられるが、この場合にはより骨格部分の原子数が小さい５を主鎖の原子数とする。同様に式（２）で表わされる化合物が式（Ｃ）で表わされる化合物である場合には、Ｘ'''で表わされる原子団の主鎖は原子数が４である。
【００４３】
【化５】
2014002936.tif 000007
なお、本発明において、（メタ）アクリル、（メタ）アクリレートはそれぞれ、アクリルおよび／またはメタクリル、アクリレートおよび／またはメタクリレートを意味する。
【００４４】
前記式（２）で表わされる化合物としては、２−カルボキシエチルアクリレート、２−カルボキシエチルメタクリレート、アクリロイロキシエチルコハク酸、メタクリロイロキシエチルコハク酸、アクリロイロキシエチルフタル酸、メタクリロイロキシエチルフタル酸が挙げられ、２−カルボキシエチルアクリレート、２−カルボキシエチルメタクリレート、アクリロイロキシエチルコハク酸、メタクリロイロキシエチルコハク酸が、フッ化ビニリデンとの共重合性に優れるため好ましい。
【００４５】
本発明に用いられるフッ化ビニリデン系共重合体は、前記式（１）で表わされる化合物に由来する構成単位を０．０１〜１０モル％（但し、フッ化ビニリデンに由来する構成単位と、式（１）で表わされる化合物に由来する構成単位との合計を１００モル％とする）有することが好ましく、０．０２〜７モル％有することがより好ましく、０．０３〜４モル％有することが特に好ましい。また、フッ化ビニリデンに由来する構成単位を、９０〜９９．９９モル％有することが好ましく、９３〜９９．９８モル％有することがより好ましく、９６〜９９．９７モル％有する事が特に好ましい。
【００４６】
なお、本発明に用いられるフッ化ビニリデン系共重合体中の、式（１）で表わされる化合物に由来する構成単位の量、およびフッ化ビニリデンに由来する構成単位の量は、通常はフッ化ビニリデン系共重合体の1Ｈ  ＮＭＲスペクトル、もしくは中和滴定により求めることができる。
【００４７】
また、前記他のモノマーとしては、例えばフッ化ビニリデンと共重合可能なフッ素系単量体あるいはエチレン、プロピレン等の炭化水素系単量体、前記式（１）と共重合可能な単量体が挙げられる。フッ化ビニリデンと共重合可能なフッ素系単量体としては、フッ化ビニル、トリフルオロエチレン、テトラフルオロエチレン、クロロトリフルオロエチレン、ヘキサフルオロプロピレン、ペルフルオロメチルビニルエーテルに代表されるペルフルオロアルキルビニルエーテル等を挙げることができる。前記式（１）と共重合可能な単量体としては、（メタ）アクリル酸、（メタ）アクリル酸メチルに代表される（メタ）アクリル酸アルキル化合物等が挙げられる。なお、前記他のモノマーは、１種単独で用いてもよく、２種以上を用いてもよい。
【００４８】
本発明に用いられるフッ化ビニリデン系共重合体が、前記他のモノマーに由来する構成単位を有する場合には、該共重合体を構成する全モノマー由来の構成単位を１００モル％とすると、該他のモノマーに由来する構成単位を０．０１〜１０モル％有することが好ましい。
【００４９】
本発明に用いられるフッ化ビニリデン系共重合体は、フッ化ビニリデンおよび前記式（１）で表わされる化合物、必要に応じて前記他のモノマーを共重合することにより得られる。
【００５０】
本発明に用いられるフッ化ビニリデン系共重合体を共重合する方法としては、特に限定はないが通常は、懸濁重合、乳化重合、溶液重合等の方法で行われる。後処理の容易さ等の点から水系の懸濁重合、乳化重合が好ましく、水系の懸濁重合が特に好ましい。
【００５１】
水を分散媒とした懸濁重合においては、メチルセルロース、メトキシ化メチルセルロース、プロポキシ化メチルセルロース、ヒドロキシエチルセルロース、ヒドロキシプロピルセルロース、ポリビニルアルコール、ポリエチレンオキシド、ゼラチン等の懸濁剤を、共重合に使用する全モノマー（フッ化ビニリデンおよび、式（１）で表わされる化合物、必要に応じて共重合される他のモノマー）１００質量部に対して０．００５〜１．０質量部、好ましくは０．０１〜０．４質量部の範囲で添加して使用する。
【００５２】
重合開始剤としては、ジイソプロピルペルオキシジカーボネート、ジノルマルプロピルペルオキシジカーボネート、ジノルマルヘプタフルオロプロピルペルオキシジカーボネート、イソブチリルペルオキサイド、ジ（クロロフルオロアシル）ペルオキサイド、ジ（ペルフルオロアシル）ペルオキサイド、ｔ−ブチルペルオキシピバレート等が使用できる。その使用量は、共重合に使用する全モノマー（フッ化ビニリデンおよび、式（１）で表わされる化合物、必要に応じて共重合される他のモノマー）を１００質量部とすると、０．０５〜５質量部、好ましくは０．１５〜２質量部である。
【００５３】
また、酢酸エチル、酢酸メチル、炭酸ジエチル、アセトン、エタノール、ｎ−プロパノール、アセトアルデヒド、プロピルアルデヒド、プロピオン酸エチル、四塩化炭素等の連鎖移動剤を添加して、得られるフッ化ビニリデン系共重合体の重合度を調節することも可能である。連鎖移動剤を使用する場合には、その使用量は通常、共重合に使用する全モノマー（フッ化ビニリデンおよび、式（１）で表わされる化合物、必要に応じて共重合される他のモノマー）を１００質量部とすると、０．１〜５質量部、好ましくは０．５〜３質量部である。
【００５４】
また、共重合に使用する全モノマー（フッ化ビニリデンおよび、式（１）で表わされる化合物、必要に応じて共重合される他のモノマー）の仕込量は、単量体の合計：水の質量比で通常は１：１〜１：１０、好ましくは１：２〜１：５である。
【００５５】
重合温度Ｔは、重合開始剤の１０時間半減期温度Ｔ10に応じて適宜選択され、通常はＴ10−２５℃≦Ｔ≦Ｔ10＋２５℃の範囲で選択される。例えば、ｔ‐ブチルペルオキシピバレートおよびジイソプロピルペルオキシジカーボネートのＴ10はそれぞれ、５４．６℃および４０．５℃（日油株式会社製品カタログ参照）である。したがって、ｔ‐ブチルペルオキシピバレートおよびジイソプロピルペルオキシジカーボネートを重合開始剤として用いた重合では、その重合温度Ｔはそれぞれ２９．６℃≦Ｔ≦７９．６℃および１５．５℃≦Ｔ≦６５．５℃の範囲で適宜選択される。重合時間は特に制限されないが、生産性等を考慮すると１００時間以下であることが好ましい。重合時の圧力は通常加圧下で行われ、好ましくは２．０〜８．０ＭＰａ‐Ｇである。
【００５６】
上記の条件で水系の懸濁重合を行うことにより、容易にフッ化ビニリデンおよび、式（１）で表わされる化合物、必要に応じて共重合される他のモノマーを共重合することができ、本発明フッ化ビニリデン系共重合体を得ることができる。
【００５７】
本発明に用いられるフッ化ビニリデン系共重合体は、インヘレント粘度（樹脂４ｇを１リットルのＮ，Ｎ−ジメチルホルムアミドに溶解させた溶液の３０℃における対数粘度。以下、同様）が０．５〜５．０ｄｌ／ｇの範囲内の値であることが好ましく、１．０〜４．０ｄｌ／ｇの範囲内の値であることがより好ましい。上記範囲内の粘度であれば、フィラー含有樹脂膜の製造に好適に用いることができる。
【００５８】
インヘレント粘度ηiの算出は、フッ化ビニリデン系共重合体８０ｍｇを２０ｍｌのＮ，Ｎ-ジメチルホルムアミドに溶解して、３０℃の恒温槽内でウベローテ粘度計を用いて次式により行うことができる。
【００５９】
ηi＝（１/Ｃ）・ｌｎ（η/η0）
ここでηは重合体溶液の粘度、η0は溶媒のＮ，Ｎ−ジメチルホルムアミド単独の粘度、Ｃは０．４ｇ/ｄｌである。
【００６０】
また、フッ化ビニリデン系共重合体は、赤外線吸収スペクトルを測定した際の下記式（Ｉ）で表される吸光度比（ＡR）が、０．０１〜５．０の範囲であることが好ましく、０．０５〜３．０であることがより好ましい。ＡRが０．０１未満の場合は、フィラー含有樹脂膜が含有するフィラーとの接着性が不充分となる場合がある。一方で、ＡRが５．０を超えると、フッ化ビニリデン系共重合体の耐電解液性が低下する傾向がある。なお、該重合体の赤外線吸収スペクトルの測定は、該重合体に熱プレスを施すことにより製造したフィルムについて、赤外線吸収スペクトルを測定することにより行われる。具体的には、フッ化ビニリデン系共重合体を、２００℃で熱プレスして、プレスシート３０ｍｍ×３０ｍｍを作製し、該プレスシートのＩＲスペクトルを、赤外分光光度計ＦＴ-７３０(株式会社堀場製作所製)を用いて、１５００ｃｍ-1〜４０００ｃｍ-1の範囲で測定することにより行われる。
【００６１】
ＡR＝Ａ1700-1800／Ａ3023  ・・・（Ｉ）
上記式（Ｉ）において、Ａ1700-1800は１７００〜１８００ｃｍ-1の範囲に検出されるカルボニル基の伸縮振動に由来の吸光度であり、Ａ3023は３０２３ｃｍ-1付近に検出されるＣＨの伸縮振動に由来の吸光度である。ＡRはフッ化ビニリデン系共重合体中のカルボニル基の存在量を示す尺度となる。
【００６２】
また、本発明に用いられるフッ化ビニリデン系共重合体中の式（１）で表わされる化合物に由来する構成単位のランダム率が、４０％以上であることが好ましく、５０％以上であることがより好ましく、６０％以上であることが特に好ましい。詳細については不明であるが、ランダム率が前記範囲内であると高分子鎖の均一性が向上しカルボキシル基がより効果的にその接着性付与能力を発揮できるようになるため好ましい。
【００６３】
なお、本発明において、ランダム率とは、本発明に用いられるフッ化ビニリデン系共重合体中に存在する、式（１）で表わされる化合物に由来する構成単位がどの程度重合体鎖中に分散しているかを示す指標である。ランダム率が低いほど式（１）で表わされる化合物に由来する構成単位が連続して存在する、言い換えると式（１）で表わされる化合物同士が重合した鎖（以下、式（１）で表わされる化合物由来の重合体鎖とも記す。）を有する傾向があることを意味する。一方、ランダム率が高いほど、式（１）で表わされる化合物に由来する構成単位が独立して存在する、言い換えると式（１）で表わされる化合物に由来する構成単位が連続せずに、フッ化ビニリデン由来の構成単位と結合する傾向がある。
【００６４】
本発明に用いられるフッ化ビニリデン系共重合体のランダム率は、式（１）で表わされる化合物由来の重合体鎖の存在量［モル％］を、式（１）で表わされる化合物に由来する構成単位の存在量［モル％］で除することにより求めることができる（ランダム率［％］＝式（１）で表わされる化合物由来の重合体鎖の存在量［モル％］／式（１）で表わされる化合物に由来する構成単位の存在量［モル％］×１００）。なお、前記モル％では、フッ化ビニリデン由来の構成単位の存在量を１００モル％とする。また、式（１）で表わされる化合物由来の重合体鎖の存在量は、19Ｆ  ＮＭＲスペクトルにより求めることができ、式（１）で表わされる化合物に由来する構成単位の存在量は、例えば1Ｈ  ＮＭＲスペクトル法や中和滴定法により求めることができる。
【００６５】
例えば本発明に用いられるフッ化ビニリデン系共重合体が、フッ化ビニリデンとアクリロイロキシエチルコハク酸との共重合体である場合には、ランダム率は以下の方法で求めることができる。19Ｆ  ＮＭＲスペクトルでは、アクリロイロキシエチルコハク酸単位に隣接するＣＦ2ピークは、−９４ｐｐｍ付近に観察される。該ピークと、スペクトル中の全てのピークの積分比より、アクリロイロキシエチルコハク酸鎖のモル％が決定される。ランダム率は、該アクリロイロキシエチルコハク酸鎖のモル％と、1Ｈ  ＮＭＲスペクトルや中和滴定法等により求めた重合体中の全アクリロイロキシエチルコハク酸由来の構造単位のモル％との比（ランダム率［％］＝アクリロイロキシエチルコハク酸鎖のモル％／全アクリロイロキシエチルコハク酸由来の構造単位のモル％×１００）として求めることができる。
【００６６】
なお実施例２で用いたカルボキシエチルアクリレート（ＣＥＡ）についても、前記と同様の測定法によりランダム率を算出する事ができる。
【００６７】
ランダム率が前記範囲内である本発明に用いられるフッ化ビニリデン系共重合体を製造する方法としては、例えば前述の懸濁重合等を行う際に、連続的に式（１）で表わされる化合物を添加する方法が挙げられる。
【００６８】
〔絶縁性無機フィラー〕
本発明に用いられる絶縁性無機フィラーとしては、特に限定は無く、非水電解質二次電池の、セパレータと、正極または負極との間に設けられる樹脂膜に、従来から用いられていた絶縁性無機フィラーを用いることができる。
【００６９】
絶縁性無機フィラーとしては、二酸化ケイ素（ＳｉＯ2）、アルミナ（Ａｌ2Ｏ3）、二酸化チタン（ＴｉＯ2）、酸化カルシウム（ＣａＯ）、酸化ストロンチウム（ＳｒＯ）、酸化バリウム（ＢａＯ）、酸化マグネシウム（ＭｇＯ）等の酸化物、水酸化マグネシウム（Ｍｇ（ＯＨ）2）、水酸化カルシウム（Ｃａ（ＯＨ）2）、水酸化アルミニウム（Ａｌ（ＯＨ）3）等の水酸化物、炭酸カルシウム（ＣａＣＯ3）等の炭酸塩、硫酸バリウム等の硫酸塩、窒化物、粘土鉱物等が挙げられる。絶縁性無機フィラーとしては、一種単独でも二種以上を用いてもよい。
【００７０】
絶縁性無機フィラーとしては、電池の安全性、塗液安定性の観点からアルミナ、二酸化ケイ素が好ましい。
【００７１】
絶縁性無機フィラーの平均粒子径としては５ｎｍ〜２μｍが好ましく、１０ｎｍ〜１μｍがより好ましい。
【００７２】
本発明に用いられる絶縁性無機フィラーとしては、市販品を用いてもよい。例えば高純度アルミナ粒子として市販されている、ＡＫＰ３０００（住友化学製）等を用いることができる。
【００７３】
〔有機溶媒〕
本発明に用いられる有機溶媒としては、前記フッ化ビニリデン系共重合体を溶解する作用を有するものが用いられ、好ましくは極性を有する溶媒が用いられる。有機溶媒の具体例としては、Ｎ−メチル−２−ピロリドン、Ｎ，Ｎ−ジメチルホルムアミド、Ｎ，Ｎ−ジメチルアセトアミド、ジメチルスルホキシド、ヘキサメチルホスフォアミド、ジオキサン、テトラヒドロフラン、テトラメチルウレア、トリエチルホスフェイト、トリメチルホスフェイト、アセトン、２−ブタノン、シクロヘキサノンなどが挙げられ、Ｎ−メチル−２−ピロリドン、Ｎ，Ｎ−ジメチルホルムアミド、アセトン、２−ブタノンが好ましい。また、非水溶媒は１種単独でも、２種以上を用いてもよい。
【００７４】
〔樹脂組成物〕
本発明の樹脂組成物は、前述のフッ化ビニリデン系共重合体、絶縁性無機フィラー、および有機溶媒を含む。
【００７５】
本発明の樹脂組成物が含有するフッ化ビニリデン系共重合体は、絶縁性無機フィラーとの接着性が強い。このため、本発明の樹脂組成物を用いて、非水電解質二次電池用フィラー含有樹脂膜を製造すると、得られる樹脂膜から絶縁性無機フィラーが剥がれることがなく好ましい。
【００７６】
本発明の樹脂組成物は、該樹脂組成物中のフッ化ビニリデン系共重合体と絶縁性無機フィラーとの合計１００質量部あたり、フッ化ビニリデン系共重合体を０．５〜８０質量部、絶縁性無機フィラーを９９．５〜２０質量部含むことが好ましく、フッ化ビニリデン系共重合体を１〜５０質量部、絶縁性無機フィラーを９９〜５０質量部含むことがより好ましい。
【００７７】
また、本発明の樹脂組成物は、該樹脂組成物中のフッ化ビニリデン系共重合体と絶縁性無機フィラーとの合計１００質量部に対して、有機溶媒を５０〜４９００質量部含むことが好ましく、２００〜１９００質量部含むことがより好ましい。
【００７８】
本発明の樹脂組成物の調製方法としては特に限定は無いが、例えば有機溶媒にフッ化ビニリデン系共重合体および絶縁性無機フィラーを添加、攪拌することにより、フッ化ビニリデン系共重合体を溶解させ、絶縁性無機フィラーを分散させることにより、樹脂組成物を得てもよい。また、有機溶媒の一部にフッ化ビニリデン系重合体を添加、攪拌することにより、フッ化ビニリデン系共重合体が溶解された溶液を調製し、有機溶媒の残部に絶縁性無機フィラーを添加、攪拌することにより、絶縁性無機フィラーが分散した分散液を調製し、該溶液と分散液とを混合することにより、樹脂組成物を調製してもよい。
【００７９】
本発明の樹脂組成物の粘度や、フッ化ビニリデン系共重合体と絶縁性無機フィラーとの接着性を調整する目的で、前述のフッ化ビニリデン系共重合体に加え、その他フッ化ビニリデン系共重合体が混合されていてもよい。
【００８０】
本発明の樹脂組成物には必要に応じて、有機フィラー、分散剤、電解液、電解質、電解質ポリマーなどの各種添加剤を含有させることができる。
【００８１】
〔非水電解質二次電池用フィラー含有樹脂膜〕
本発明の非水電解質二次電池用フィラー含有樹脂膜は、前述のフッ化ビニリデン系共重合体、および絶縁性無機フィラーを含む。
【００８２】
本発明の非水電解質二次電池用フィラー含有樹脂膜は、通常は非水電解質二次電池を構成するセパレータと、正極または負極との間に配置される、セパレータ補助層として用いることができる。
【００８３】
本発明に用いられるフッ化ビニリデン系共重合体は、従来のセパレータを構成するポリオレフィンと比べて耐熱性に優れるため、本発明のフィラー含有樹脂膜を有する非水電解質二次電池は安全性が向上する。
【００８４】
本発明の非水電解質二次電池用フィラー含有樹脂膜は、絶縁性無機フィラーが剥がれることがなく好ましい。
【００８５】
本発明の非水電解質二次電池用フィラー含有樹脂膜は、該樹脂膜１００質量部あたり、フッ化ビニリデン系共重合体を０．５〜８０質量部、絶縁性無機フィラーを９９．５〜２０質量部含むことが好ましく、フッ化ビニリデン系共重合体を１〜５０質量部、絶縁性無機フィラーを９９〜５０質量部含むことがより好ましい。
【００８６】
本発明の非水電解質二次電池用フィラー含有樹脂膜の厚さとしては、塗布適性、イオン伝導性の観点から、通常は０．１〜３０μｍであり、好ましくは０．５〜５μｍである。
【００８７】
また、後述のように、本発明の非水電解質二次電池用フィラー含有樹脂膜は、通常は電極またはセパレータ上に形成される。該樹脂膜がセパレータ上に形成された場合には、本発明の非水電解質二次電池用フィラー含有樹脂膜が形成されたセパレータのガーレー透気度は、通常５０〜１０００ｓ／１００ｍｌ、好ましくは８０〜８００ｓ／１００ｍｌである。前記範囲ではリチウムイオンの伝導性が確保されているため好ましい。ガーレー通気度が前記範囲内で有れば非水電解質二次電池用フィラー含有樹脂膜は、多孔質構造を有すると推測される。
【００８８】
〔非水電解質二次電池用フィラー含有樹脂膜の製造方法〕
本発明の非水電解質二次電池用フィラー含有樹脂膜の製造方法としては通常、前述の樹脂組成物を、基材上に塗布・乾燥することを特徴とする。
【００８９】
前記基材としては、通常電極またはセパレータが用いられる。電極およびセパレータとしては、非水電解質二次電池に用いられるものであればよく、特に限定はない。
【００９０】
本発明の非水電解質二次電池用フィラー含有樹脂膜を製造する際には、まず前記樹脂組成物を、基材上に塗布する。前記塗布は、基材がセパレータである場合には、セパレータの少なくとも片面に行われ、両面に行われてもよい。また、基材が電極で有る場合には通常、塗布は電極を構成する電極合剤層側であって、非水電解質二次電池を構成した際にセパレータと隣接する面に塗布が行われる。
【００９１】
なお、塗布を行う際の方法としては特に限定は無く、バーコーター、ダイコーター、コンマコーター、ダイレクトグラビア方式、リバースグラビア方式、キスリバースグラビア方式、オフセットグラビア方式などのグラビアコーター、リバースロールコーター、マイクログラビアコーター、エアナイフコーター、ディップコーター等を用いて基材上に前記樹脂組成物を塗布する方法が挙げられる。
【００９２】
本発明の非水電解質二次電池用フィラー含有樹脂膜を製造する際には、前記塗布に続いて、乾燥が行われる。
【００９３】
乾燥は、基材上に塗布された樹脂組成物中の有機溶媒を除去する目的で行われ、通常は４０〜２００℃の温度で２秒〜１０分行われる。また、乾燥の際の圧力は特に限定はないが、通常は、大気圧下または減圧下で行われる。
【００９４】
上述のようにして、前述の樹脂組成物を基材上に塗布・乾燥することにより、非水電解質二次電池用フィラー含有樹脂膜を得ることができる。
【００９５】
本発明に用いることが可能な電極およびセパレータについて以下説明する。
【００９６】
（電極）
前記樹脂組成物が塗布される基材が電極である場合には、該電極としては正極であっても負極であってもよいが、耐酸化性向上の観点で正極がより好ましい。
【００９７】
前記正極は、正極反応の担い手となる正極活物質を有し、かつ集電機能を有するものであれば特に限定されないものの、多くの場合、正極活物質を含む正極合剤層と、集電体として機能するとともに正極合剤層を保持する役割を果たす正極集電体とからなる。
【００９８】
また、前記負極は、負極反応の担い手となる負極活物質を有し、かつ集電機能を有するものであれば特に限定されないものの、多くの場合、負極活物質を含む負極合剤層と、集電体として機能するとともに負極合剤層を保持する役割を果たす負極集電体とからなる。
【００９９】
なお、本明細書において、正極および負極を包括して「電極」と記す場合があり、正極合剤層および負極合剤層を包括して「電極合剤層」と記す場合があり、正極集電体および負極集電体を包括して「集電体」と記す場合がある。
【０１００】
本発明において、電極上に非水電解質二次電池用フィラー含有樹脂膜が形成される場合には、通常は電極合剤層上に前記樹脂組成物が塗布される。
【０１０１】
本発明において、電極合剤層は、電極活物質および結着剤を含んでおり、必要により、導電助剤を更に含むことができる。
【０１０２】
ここで、電極合剤層における、電極活物質、結着剤、導電助剤の配合比は、従来公知のリチウムイオン二次電池等の非水電解質二次電池で用いられる一般的な配合比とすることができるが、二次電池の種類に応じて適宜調整しうる。
【０１０３】
この電極合剤層の厚さは、通常は２０〜２５０μｍである。
【０１０４】
本発明の非水電解質二次電池において用いられる電極活物質は、特に限定はなく、従来公知の負極用の電極活物質、および、正極用の電極活物質を用いることができる。
【０１０５】
ここで、非水電解質二次電池がリチウムイオン二次電池の場合、正極合剤層を構成する正極活物質として、少なくともリチウムを含むリチウム系正極活物質が好ましい。
【０１０６】
リチウム系正極活物質としては例えば、ＬｉＣｏＯ2、ＬｉＮｉxＣｏ1-xＯ2（０≦ｘ≦１）等の一般式ＬｉＭＹ2（Ｍは、Ｃｏ、Ｎｉ、Ｆｅ、Ｍｎ、Ｃｒ、Ｖ等の遷移金属の少なくとも一種：ＹはＯ、Ｓ等のカルコゲン元素）で表わされる複合金属カルコゲン化合物、ＬｉＭｎ2Ｏ4などのスピネル構造をとる複合金属酸化物、ＬｉＦｅＰＯ4などのオリビン型リチウム化合物等が挙げられる。なお、前記正極活物質としては市販品を用いてもよい。
【０１０７】
前記正極活物質の比表面積は、０．０５〜５０ｍ2／ｇであることが好ましい。
【０１０８】
一方、負極合剤層を構成する負極活物質として、例えば、炭素材料、金属・合金材料、金属酸化物などが挙げられるが、中でも炭素材料が好ましい。
【０１０９】
前記炭素材料としては、人造黒鉛、天然黒鉛、難黒鉛化炭素、易黒鉛化炭素などが用いられる。また、前記炭素材料は、１種単独で用いても、２種以上を用いてもよい。
【０１１０】
このような炭素材料を使用すると、電池のエネルギー密度を高くすることができる。
【０１１１】
前記人造黒鉛としては、例えば、有機材料を炭素化しさらに高温で熱処理を行い、粉砕・分級することにより得られる。前記難黒鉛化炭素としては、例えば、石油ピッチ由来の材料を１０００〜１５００℃で焼成することにより得られる。
【０１１２】
これらの負極活物質としては市販品を用いてもよい。
【０１１３】
前記負極活物質の比表面積は、０．３〜１０ｍ2／ｇであることが好ましい。比表面積が１０ｍ2／ｇを超えると、電解液の分解量が増加し、初期の不可逆容量が増えることがある。
【０１１４】
なお、電極活物質の比表面積は、窒素吸着法により求めることができる。
【０１１５】
ただ、本発明の非水電解質二次電池を構成する正極活物質および負極活物質は、これらのものに限られるものではなく、二次電池の種類に応じて適宜選択しうる。
【０１１６】
本発明において、電極合剤層は、必要により導電助剤を更に含んでいてもよい。この導電助剤は、ＬｉＣｏＯ2 等の電子伝導性の小さい活物質を使用する場合に、電極合剤層の導電性を向上する目的で添加するもので、カーボンブラック、黒鉛微粉末あるいは繊維等の炭素質物質やニッケル、アルミニウム等の金属微粉末あるいは、繊維が使用される。
【０１１７】
本発明の非水電解質二次電池において用いられる結着剤は、上記電極活物質および導電助材を繋ぎ止める役割を果たす。
【０１１８】
ここで、結着剤としては、特に限定されないものの、従来公知のリチウムイオン二次電池において広く用いられているものを好適に用いることができ、例えば、ポリテトラフルオロエチレン、ポリフッ化ビニリデン、フッ素ゴム等の含フッ素樹脂、スチレンブタジエンゴムとカルボキシメチルセルロースの混合物、ポリプロピレン、ポリエチレン等の熱可塑性樹脂を用いることができる。また、前記含フッ素樹脂としては、フッ化ビニリデン系共重合体を用いることもできる。フッ化ビニリデン系共重合体としては、フッ化ビニリデン‐マレイン酸モノメチルエステル共重合体や、前述のフッ化ビニリデンと、式（１）で表わされる化合物とを共重合して得られるフッ化ビニリデン系共重合体等を用いることができる。
【０１１９】
前記正極集電体および負極集電体としては、二次電池の外部に電気を供給できるよう良好な導電性を有し、二次電池における電極反応を妨げないものであれば、特に限定されない。
【０１２０】
本発明で用いられるこれらの集電体として、リチウムイオン二次電池等の非水電解質二次電池の集電体として一般的に用いられているものが挙げられる。このような集電体の材質として、例えば、鉄、ステンレス鋼、鋼、銅、アルミニウム、ニッケル、チタン等が挙げられ、これらの金属を箔あるいは網等の形状とした集電体が好適に用いられる。
【０１２１】
非水電解質二次電池がリチウムイオン二次電池である場合には、正極集電体として、アルミニウムまたはその合金からなるものが好ましく、その中でもアルミニウム箔が好ましい。一方、負極集電体としては、銅からなるものが好ましく、その中でも銅箔が好ましい。電極を構成する集電体は、これらに限定されるものではなく、二次電池の種類に応じて、適宜選択すればよい。集電体の厚さは、通常は５〜１００μｍである。
【０１２２】
本発明に用いることが可能な、集電体および電極合剤層からなる電極の製造方法としては特に限定は無いが、電極合剤層を構成する各成分を含有する電極合剤を集電体の上に塗布・乾燥することにより得ることができる。
【０１２３】
前記電極合剤を調製する際には、上記電極活物質、結着剤、および必要によって用いられる導電助剤、並びに非水系溶媒を均一なスラリーとなるように混合すればよく、混合する際の順序は特に限定されない。
【０１２４】
これら電極活物質、導電助剤、結着剤を分散させるために用いられる非水系溶媒として、例えば、Ｎ−メチル−２−ピロリドン等を用いることができる。
【０１２５】
本発明に用いられる電極は集電体に、前記電極合剤を塗布・乾燥することにより製造されるが、該塗布は電極合剤を集電体の少なくとも一面、好ましくは両面に行われる。塗布する際の方法としては特に限定は無く、バーコーター、ダイコーター、コンマコーターで塗布する等の方法が挙げられる。
【０１２６】
また、塗布した後に行われる乾燥としては、通常５０〜１５０℃の温度で１〜３００分行われる。また、乾燥の際の圧力は特に限定はないが、通常は、大気圧下または減圧下で行われる。なお、乾燥を行った後には熱処理をさらに行ってもよい。また、前記熱処理に代えて、あるいは、前記熱処理の後に、プレス処理をさらに行ってもよい。プレス処理を行う場合には、通常１〜２００ＭＰａ‐Ｇで行われる。プレス処理を行うと電極密度を向上できるため好ましい。
【０１２７】
（セパレータ）
前記樹脂組成物が塗布される基材がセパレータである場合には、該セパレータとしては、特に限定はない。
【０１２８】
本発明に用いられるセパレータは、非水電解質二次電池を構成するセパレータであり、正極と負極とを電気的に絶縁し、電解液を保持する役割を果たすものである。本発明で用いられるセパレータとしては、特に限定されないものの、例えば、ポリエチレン、ポリプロピレンなどのポリオレフィン系高分子、ポリエチレンテレフタレートなどのポリエステル系高分子、芳香族ポリアミド系高分子、ポリエーテルイミドなどのポリイミド系高分子、ポリエーテルスルホン、ポリスルホン、ポリエーテルケトン、ポリスチレン、ポリエチレンオキサイド、ポリカーボネート、ポリ塩化ビニル、ポリアクリロニトリル、ポリメチルメタクリレート、セラミックス等、及びこれらの混合物からなる単層、及び多層の多孔膜、不織布などを挙げる事ができる。特にポリオレフィン系高分子（ポリエチレン、ポリプロピレン）の多孔膜を用いることが好ましい。ポリオレフィン系高分子多孔膜としては、例えば、ポリポア株式会社製からセルガード（登録商標）として市販されている、単層ポリプロピレンセパレータ、単層ポリエチレンセパレータ、およびポリプロピレン／ポリエチレン／ポリプロピレン３層セパレータなどを挙げることができる。
【０１２９】
なおセパレータは、正極構造体と負極構造体との絶縁を担保するため、正極構造体および負極構造体よりもさらに大きいものとするのが好ましい。
【０１３０】
〔非水系電解質二次電池〕
以下、本発明の非水電解質二次電池用フィラー含有樹脂膜を有する非水電解質二次電池について説明する。
【０１３１】
本発明の非水電解質二次電池用フィラー含有樹脂膜は、電極と、セパレータとの間に位置する。
【０１３２】
本発明の非水電解質二次電池用フィラー含有樹脂膜（以下、セパレータ補助層とも記す）を有する非水電解質二次電池の断面模式図を図１に示す。
【０１３３】
セパレータ補助層を有する非水電解質二次電池は、正極１１とセパレータ１３との間、負極１２とセパレータ１３との間、またはその両方にセパレータ補助層が配置される。なお、図１では、正極１１とセパレータ１３との間に配置されるセパレータ補助層を１４ａとして記載し、負極１２とセパレータ１３との間に配置されるセパレータ補助層を１４ｂとして記載する。なお、図１では、セパレータ補助層が正極１１とセパレータ１３との間および、負極１２とセパレータ１３との間に有するが、実際の非水電解質二次電池としては、少なくとも片方にセパレータ補助層が配置されていればよい。なお、非水電解質二次電池のイオン伝導性を阻害しない範囲で、正極１１とセパレータ補助層１４ａとの間、セパレータ補助層１４aとセパレータ１３の間、負極１２とセパレータ補助層１４ｂとの間、セパレータ補助層１４ｂとセパレータ１３の間の任意の位置に、フッ化ビニリデン系高分子からなる多孔層、フッ化ビニリデン系高分子またはアクリロニトリル系高分子をマトリックスポリマーとする電解質層および接着層から選択される少なくとも一つの層を更に具備していてもよい。
【０１３４】
なお、正極１１とセパレータ１３との間に配置されるセパレータ補助層１４ａを有する非水電解質二次電池は、耐酸化性向上の観点で好ましい。
【０１３５】
なお、非水電解質二次電池の製造方法としては、前記セパレータ補助層が形成されたセパレータまたはセパレータ補助層が形成された電極を用いる以外は、従来と同様の方法で製造することができる。
【０１３６】
また、非水系電解質二次電池としては、コイン型電池、ボタン型電池、円筒型電池および角型電池等の公知の電池構造をとることができる。
【０１３７】
なお、図１では、正極１１を構成する正極合剤層を１１１、正極集電体を１１２、負極１２を構成する負極合剤層を１２１、負極集電体を１２２と表記する。
【０１３８】
また、非水電解質二次電池を構成する部材としては、前記電極、セパレータおよびセパレータ補助層以外には、例えば非水電解液、円筒缶、ラミネートパウチ等が挙げられる。
【０１３９】
前記非水電解液は、非水系溶媒に電解質を溶解させてなるものである。
【０１４０】
前記非水系溶媒として、電解質を構成するカチオンおよびアニオンを輸送可能な非プロトン性の有機溶媒であって、且つ、実質的に二次電池の機能を損なわないものが挙げられる。そのような非水系溶媒として、リチウムイオン二次電池の非水電解液として通常用いられる有機溶媒が挙げられ、例えば、カーボネート類、ハロゲン化炭化水素、エーテル類、ケトン類、ニトリル類、ラクトン類、エステル類、オキソラン化合物等を用いることができる。中でも、プロピレンカーボネート、エチレンカーボネート、ジメチルカーボネート、ジエチルカーボネート、エチルメチルカーボネート、１，２−ジメトキシエタン、１，２−ジエトキシエタン、テトラヒドロフラン、γ−ブチロラクトン、プロピオン酸メチル、プロピオン酸エチル等などが好ましい。これらの非水系溶媒は、１種単独でも２種以上を用いてもよい。
【０１４１】
また、電解質としては、上記非水系溶媒によって、構成カチオンおよびアニオンが輸送可能なものであって、且つ、実質的に二次電池の機能をそのなわないものである限り、その種類が特に限定されるものではない。ここで、非水電解質二次電池が、リチウムイオン二次電池である場合に、用いることが可能な電解質を例にとると、ＬｉＰＦ6、ＬｉＡｓＦ6、ＬｉＢＦ4等のフルオロ錯アニオンのリチウム塩、ＬｉＣｌＯ4、ＬｉＣｌ、ＬｉＢｒ等の無機リチウム塩、並びに、ＬｉＣＨ3ＳＯ3、ＬｉＣＦ3ＳＯ3等のスルホン酸リチウム塩、Ｌｉ（ＣＦ3ＯＳＯ2）2Ｎ、Ｌｉ（ＣＦ3ＯＳＯ2）3Ｃ、Ｌｉ（ＣＦ3ＳＯ2）2Ｎ、Ｌｉ（ＣＦ3ＳＯ2）3Ｃ 等の有機リチウム塩が挙げられる。これらの電解質は、１種単独でも２種以上を用いてもよい。
【実施例】
【０１４２】
次に本発明について実施例を示してさらに詳細に説明するが、本発明はこれらによって限定されるものではない。【０１４３】
〔製造例１〕
（フッ化ビニリデン‐アクリロイロキシエチルコハク酸共重合体の製造）
内容量２リットルのオートクレープに、イオン交換水を９２５ｇ、セルロース系懸濁剤としてメトローズＳＭ−１００（信越化学工業（株）製）を０．６５ｇ、アクリロイロキシエチルコハク酸を０．２２ｇ、５０ｗｔ％ジイソプロピルペルオキシジカーボネート一フロン２２５ｃｂ溶液を４．３ｇ、フッ化ビニリデン４２１ｇを仕込み、２６℃まで１時間で昇温した。【０１４４】
その後、２６℃を維持し、３０ｇ／ｌのアクリロイロキシエチルコハク酸水溶液を０．１９ｇ／ｍｉｎの速度で徐々に添加した。アクリロイロキシエチルコハク酸は、初期に添加した量を含め、全量２．９２ｇを添加した。【０１４５】
重合は、アクリロイロキシエチルコハク酸水溶液添加終了と同時に停止し、昇温開始から合計９．１時間行った。なお、重合初期の圧力は、４．０９ＭＰａ−Ｇであり、重合停止時の圧力は４．１ＭＰａ−Ｇであった。また、重合は攪拌回転数６００ｒｐｍで攪拌しながら行った。【０１４６】
重合終了後、重合体スラリーを９５℃で６０分熱処理した後、脱水、水洗し、更に８０℃で２０時間乾燥して、フッ化ビニリデン‐アクリロイロキシエチルコハク酸共重合体の重合体粉末を得た。【０１４７】
前記重合体粉末の1Ｈ  ＮＭＲスペクトルを下記条件で求めた。【０１４８】
装置：Ｂｒｕｋｅｒ社製、  ＡＶＡＮＣＥ  ＡＣ  ４００ＦＴ  ＮＭＲスペクトルメーター
測定条件
周波数：４００ＭＨｚ
測定溶媒：ＤＭＳＯ−ｄ6
測定温度：２５℃
重合体のフッ化ビニリデンに由来する構成単位の量、およびアクリロイロキシエチルコハク酸に由来する構成単位の量を、1Ｈ  ＮＭＲスペクトルで、主としてアクリロイロキシエチルコハク酸に由来する４．１８ｐｐｍに観察されるシグナルと、主としてフッ化ビニリデンに由来する２．２３ｐｐｍおよび２．８７ｐｐｍに観察されるシグナルとの積分強度に基づき算出した。【０１４９】
得られたフッ化ビニリデン系共重合体が有するフッ化ビニリデンに由来する構成単位の量（モル％）（ＶＤＦ量）は９９．５３モル％、ＡＥＳ量が０．４７モル％であった。【０１５０】
前記重合体粉末の19Ｆ  ＮＭＲスペクトルを下記条件で求めた。【０１５１】
装置：Ｂｒｕｋｅｒ社製、  ＡＶＡＮＣＥ  ＡＣ  ４００ＦＴ  ＮＭＲスペクトルメーター
測定条件
周波数：３７６ＭＨｚ
測定溶媒：ＤＭＳＯ−ｄ6
測定温度：２５℃
重合体中のアクリロイロキシエチルコハク酸に由来する重合体鎖の存在量を、19Ｆ  ＮＭＲスペクトルで、−９４ｐｐｍ付近で観察されるアクリロイロキシエチルコハク酸単位に隣接するフッ化ビニリデン由来の構造単位が有するＦのピーク強度（積分値）を、該スペクトルの全Ｆのピーク強度で除することにより求めた。得られたフッ化ビニリデン系共重合体が有するアクリロイロキシエチルコハク酸に由来する重合体鎖の存在量は０．３７モル％であった。【０１５２】
重合体の収率は３３％、得られた重合体のインヘレント粘度は２．３０ｄｌ／ｇ、ランダム率は７８％、吸光度比（ＡR）は０．９３であった。【０１５３】
〔製造例２〕
（フッ化ビニリデン‐カルボキシエチルアクリレート共重合体の製造）
内容量２リットルのオートクレーブに、イオン交換水を９００ｇ、セルロース系懸濁剤としてメトローズ９０ＳＨ−１００（信越化学工業（株）製）を０．４ｇ、カルボキシエチルアクリレートを０．２ｇ、５０ｗｔ％ｔ‐ブチルペルオキシピバレート−フロン２２５ｃｂ溶液を２．０ｇ、フッ化ビニリデン３９６ｇを仕込み、５０℃まで２時間で昇温した。【０１５４】
その後、５０℃を維持し、１５ｇ／ｌのカルボキシエチルアクリレート水溶液を重合圧力が一定となる速度で徐々に添加した。カルボキシエチルアクリレートは、初期に添加した量を含め、全量４．０ｇを添加した。【０１５５】
重合は、カルボキシエチルアクリレート水溶液添加終了と同時に停止し、昇温開始から合計８．６時間行った。なお、重合初期の圧力は、６．２３ＭＰａ−Ｇであり、重合停止時の圧力は６．０３ＭＰａ−Ｇであった。また、重合は攪拌回転数６００ｒｐｍで攪拌しながら行った。【０１５６】
重合終了後、集合体スラリーを９５℃で６０分間熱処理した後、脱水、水洗し、更に８０℃で２０時間乾燥して、フッ化ビニリデン‐カルボキシエチルアクリレート共重合体の重合体粉末を得た。【０１５７】
前記重合体粉末の1Ｈ  ＮＭＲスペクトルを製造例１と同様な方法で測定した。【０１５８】
重合体のフッ化ビニリデンに由来する構成単位の量、およびカルボキシエチルアクリレートに由来する構成単位の量を、1Ｈ  ＮＭＲスペクトルで、主としてカルボキシエチルアクリレートに由来する４．１９ｐｐｍに観察されるシグナルと、主としてフッ化ビニリデンに由来する２．２４ｐｐｍおよび２．８７ｐｐｍに観察されるシグナルとの積分強度に基づき算出した。【０１５９】
得られたフッ化ビニリデン系共重合体が有するフッ化ビニリデンに由来する構成単位の量（モル％）（ＶＤＦ量）は９８．９５モル％であり、カルボキシエチルアクリレートに由来する構成単位の量（モル％）（ＣＥＡ量）は１．０５モル％であった。【０１６０】
前記重合体粉末の19Ｆ  ＮＭＲスペクトルを製造例１と同様な方法で測定した。【０１６１】
重合体中のカルボキシエチルアクリレートに由来する重合体鎖の存在量を、19Ｆ  ＮＭＲスペクトルで、−９４ｐｐｍ付近で観察されるカルボキシエチルアクリレート単位に隣接するフッ化ビニリデン由来の構成単位が有するＦのピーク強度（積分値）を、該スペクトルの全Ｆのピーク強度で除することにより求めた。得られたフッ化ビニリデン系共重合体が有するカルボキシエチルアクリレートに由来する重合体鎖の存在量は０．７１モル％であった。【０１６２】
重合体の収率は３９％、得られた重合体のインヘレント粘度は３．１２ｄｌ／ｇ、ランダム率は６８％、吸光度比（ＡR）は１．１０であった。【０１６３】
〔製造例３〕
（フッ化ビニリデン単独重合体の製造）
内容量２リットルのオートクレープに、イオン交換水を１０２０ｇ、メトローズＳＭ−１００を０．２ｇ、５０ｗｔ％ジイソプロピルペルオキシジカーボネート一フロン２２５ｃｂ溶液を２．８ｇ、フッ化ビニリデン４００ｇ、酢酸エチル２．８ｇを仕込み、２６℃まで１時間昇温した。【０１６４】
その後、２６℃を維持し、昇温開始から合計１５．３時間行った。なお、重合初期の圧力は、４．１２ＭＰａ−Ｇであり、重合停止時の圧力は１．６２ＭＰａ−Ｇであった。また、重合は攪拌回転数６００ｒｐｍで攪拌しながら行った。【０１６５】
重合終了後、重合体スラリーを９５℃で６０分間熱処理した後、脱水、水洗し、更に８０℃で２０時間乾燥してフッ化ビニリデン単独重合体の重合体粉末を得た。【０１６６】
重合体の収率は８７％で、得られた重合体のインヘレント粘度は２．１４ｄｌ／ｇであった。【０１６７】
〔実施例１〕
製造例１で得られたフッ化ビニリデン‐アクリロイロキシエチルコハク酸共重合体１．２５質量部、高純度アルミナ粒子（住友化学製、ＡＫＰ３０００、1次粒子径０．５μｍ）１１．２５質量部をＮ−メチル−２−ピロリドン８７．５０質量部に溶解、分散させ、固形分濃度１２．５重量％のセパレータ用コーティング液を得た。【０１６８】
前記コーティング液をｗｅｔ２４［ｇ／ｍ2］のマイヤーバーを用いて、セパレータ（ポリポア株式会社製、Ｃｅｌｇａｒｄ２５００、単層ポリプロピレン多孔膜、膜厚２５μｍ、ガーレー透気度２００［ｓ／１００ｍｌ］）上に塗布し、ドライヤーで乾燥してフィラー含有樹脂膜が形成されたセパレータを得た。得られたフィラー含有樹脂膜部分の厚さは約２μｍであった。【０１６９】
フィラー含有樹脂膜が形成されたセパレータの塗膜表面を指で擦った所、目視では指には何もつかなかった。【０１７０】
フィラー含有樹脂膜が形成されたセパレータのガーレー通気度を、ガーレー式デンソメーター（東洋精機製作所製）によって、ＪＩＳ  Ｐ  ８１１７、ＩＳＯ  ５６３６に準拠して測定したところ、２４０ｓ／１００ｍｌであった。【０１７１】
〔実施例２〕
実施例１で用いたフッ化ビニリデン‐アクリロイロキシエチルコハク酸共重合体を、製造例２で得られたフッ化ビニリデン‐カルボキシエチルアクリレート共重合体に変更した以外は実施例１と同様に行い、フィラー含有樹脂膜が形成されたセパレータを得た。得られたフィラー含有樹脂膜部分の厚さは約２μｍであった。【０１７２】
フィラー含有樹脂膜が形成されたセパレータの塗膜表面を指で擦った所、目視では指には何もつかなかった。【０１７３】
フィラー含有樹脂膜が形成されたセパレータのガーレー通気度を、ガーレー式デンソメーター（東洋精機製作所製）によって、ＪＩＳ  Ｐ  ８１１７、ＩＳＯ  ５６３６に準拠して測定したところ、２５８ｓ／１００ｍｌであった。【０１７４】
〔比較例１〕
実施例１で用いたフッ化ビニリデン‐アクリロイロキシエチルコハク酸共重合体を、製造例３で得られたフッ化ビニリデン単独重合体に変更した以外は実施例１と同様に行い、フィラー含有樹脂膜が形成されたセパレータを得た。得られたフィラー含有樹脂膜部分の厚さは約２μｍであった。【０１７５】
フィラー含有樹脂膜が形成されたセパレータの塗膜表面を指で擦った所、指に白い粉がついた。【０１７６】
フィラー含有樹脂膜が形成されたセパレータのガーレー通気度をガーレー式デンソメーター（東洋精機製作所製）によって、ＪＩＳ  Ｐ  ８１１７、ＩＳＯ  ５６３６に準拠して測定したところ、２３６ｓ／１００ｍｌであった。【０１７７】
前記実施例、比較例の結果より、いずれのセパレータにおいても、充分なガーレー通気度を有しており、実施例１および２では、白い粉、すなわちアルミナ粒子が、フッ化ビニリデン系共重合体によって、結着されており、アルミナ粒子（フィラー）の剥がれが起きにくいフィラー含有樹脂膜を得ることができる。【０１７８】
〔実施例３〕
製造例１で得られたフッ化ビニリデン−アクリロイロキシエチルコハク酸共重合体１．８重量部、高純度アルミナ粒子（住友化学製、ＡＫＰ３０００）１６．２重量部、をＮ−メチル−２−ピロリドン８２重量部に溶解、分散させ、固形分濃度１８重量％のセパレータ用コーティング液を得た。【０１７９】
前記コーティング液を乾燥２ゾーンのグラビアコーターを用いてセパレータ（旭化成製  ハイポアＮＤ４２０  膜厚２０μｍ、ガーレー透気度３２０［ｓ／１００ｍｌ］）に逐次両面塗工した。乾燥炉の乾燥温度は第１ゾーン、第２ゾーンともに８０℃であった。得られたフィラー含有樹脂膜部分の厚さは片面約２μｍであった。【０１８０】
フィラー含有樹脂膜が形成されたセパレータの塗膜表面を指で擦った所、目視では指に何もつかなかった。【０１８１】
フィラー含有樹脂膜が形成されたセパレータのガーレー通気度を、ガーレー式デンソメーター（東洋精機製作所製）によって、ＪＩＳ  Ｐ  ８１１７、ＩＳＯ  ５６３６に準拠して測定したところ、４８２ｓ／１００ｍｌであった。【０１８２】
〔フィラー含有樹脂膜を用いた非水電解質二次電池のサイクル試験〕
（正極の作製）
コバルト酸リチウム（セルシード  Ｃ５  日本化学工業製）、導電助剤（ＳｕｐｅｒＰ  ＴＩＭＣＡＬ製）、ＰＶＤＦ（ＫＦ＃１１００  クレハ製）をそれぞれ重量比９３：３：４となるよう固形分濃度６９ｗｔ％のＮ−メチル−２−ピロリドン溶媒スラリーを作製した。１１５μｍのスペーサーを用いてＡｌ箔（厚さ１５μｍ）に該スラリーをコート後、１２０℃で３時間乾燥し、その後プレスしてスラリーをコート、乾燥することにより得られた層の嵩密度が３．６［ｇ／ｃｍ3］であり、目付け量が１５０［ｇ／ｍ2］である正極を得た。【０１８３】
（負極の作製）
ＢＴＲ９１８（改質天然黒鉛  ＢＴＲ製）、導電助剤（ＳｕｐｅｒＰ  ＴＩＭＣＡＬ製）、ＳＢＲ（スチレンブタジエンゴムラテックス  ＢＭ−４００  日本ゼオン製）、ＣＭＣ（カルボキシメチルセルロース  セロゲン４Ｈ  第一工業製薬）をそれぞれ重量比９０：２：３：１となるよう固形分濃度５３ｗｔ％の水溶媒スラリーを作製した。９０μｍのスペーサーを用いてＣｕ箔（厚さ１０μｍ）に該スラリーをコート後、１２０℃で３時間乾燥し、その後プレスしてスラリーをコート、乾燥することにより得られた層の嵩密度が１．５［ｇ／ｃｍ3］であり、目付け量が５６［ｇ／ｍ2］である負極を得た。【０１８４】
（電池の作製とサイクル試験）
前記の正極と負極を、実施例３で得られたフィラー含有樹脂膜が形成されたセパレータを介して接合させ、電解液（エチレンカーボネート（ＥＣ）／エチルメチルカーボネート（ＥＭＣ）＝３／７、ＬｉＰＦ6  １．２Ｍ）を浸み込ませてアルミパウチ中に真空シーラーを用いて封入し、ラミネートセルを得た。【０１８５】
充電条件を０．１Ｃ、４．２Ｖの定電流定電圧充電、放電条件を０．１Ｃ、３Ｖカットオフ定電流放電とする充放電サイクルを３サイクル後、１Ｃ、４．２Ｖの定電流定電圧充電、放電条件を１Ｃ、３Ｖカットオフ定電流放電とする充放電サイクルを３０サイクル行った。【０１８６】
結果を図２に示す。【０１８７】
〔比較例２〕
フッ化ビニリデン−アクリロイロキシエチルコハク酸共重合体に代えて、製造例３で得られたフッ化ビニリデン単独重合体を用いた事を除いて実施例３と同様にフィラー含有樹脂膜が形成されたセパレータを得た。【０１８８】
フィラー含有樹脂膜が形成されたセパレータの塗膜表面を指で擦った所、指に白い粉がついた。【０１８９】
〔フィラー含有樹脂膜の剥離強度測定〕
フィラー含有樹脂膜の剥離強度測定を、実施例３および比較例２で得られたフィラー含有樹脂膜が形成されたセパレータについて行った。フィラー含有樹脂膜の表面に粘着テープを貼り、粘着テープを１８０°で引張りテンシロン万能試験機（株式会社エーアンドディー製）を用いて測定した。【０１９０】
結果を表１に示す。【０１９１】
【表１】
2014002936.tif 000008
前記実施例、比較例の結果より、本願発明のフィラー含有樹脂膜は、アルミナ粒子（フィラー）の剥がれが起きづらく、セパレータとの接着力に優れ、かつイオンの移動を妨げることがないため非水電解質二次電池を構成するセパレータ補助層として使用可能である。
【符号の説明】
【０１９２】
１０  ・・・電池積層構造
１１  ・・・正極
１１１・・・正極合剤層
１１２・・・正極集電体
１２  ・・・負極
１２１・・・負極合剤層
１２２・・・負極集電体
１３  ・・・セパレータ
１４ａ，１４ｂ・・・セパレータ補助層
【図１】
2014002936.tif 000016
【図２】
2014002936.tif 000017
【国際調査報告】
2014002936.tif 000018
2014002936.tif 000019
2014002936.tif 000020
2014002936.tif 000021